(57)【特許請求の範囲】
【請求項１】
導電性基体上に、無機顔料を配合した熱硬化性樹脂からなる下引層、樹脂中間層及び感光層を積層してなる電子写真感光体であって、該樹脂中間層は界面活性剤を含有し、該界面活性剤は下記一般式（１）
【化１】
0003960580.tif 000009
（式中、Ｍはアルカリ金属、Ｒ１及びＲ２は水素又は炭素数４〜２０のアルキル基、ｍ及びｎは２〜１０の整数を示す）で表される化合物であることを特徴とする電子写真感光体。
【請求項２】
導電性基体上に、無機顔料を配合した熱硬化性樹脂からなる下引層、樹脂中間層及び感光層を積層してなる電子写真感光体であって、該樹脂中間層は界面活性剤を含有し、該界面活性剤は下記一般式（２）
【化２】
0003960580.tif 000010
（式中、Ｒ１、Ｒ２及びＲ３は水素又は炭素数４〜２０のアルキル基、ｌ、ｍ及びｎは２〜１０の整数を示す）で表される化合物であることを特徴とする電子写真感光体。
【請求項３】
樹脂中間層が、ポリアミド系樹脂により形成されたものである請求項１又は２に記載の電子写真感光体。
【請求項４】
樹脂中間層がアルキド樹脂及びメラミン樹脂の硬化体により形成されたものである請求項１又は２に記載の電子写真感光体。
【請求項５】
前記界面活性剤の親水親油バランス（ＨＬＢ）が、６〜１２である請求項１〜４のいずれか１に記載の電子写真感光体。
【請求項６】
請求項１〜５のいずれか１に記載の電子写真感光体を設けたことを特徴とする画像形成装置。
【発明の詳細な説明】
【０００１】
【発明の属する技術分野】
本発明は、電子写真感光体及びこれを用いた画像形成装置に関し、さらに詳しくは、長期的に安定した画像を与えることのできる電子写真感光体及びこれを設けた画像形成装置に関するものである。
【０００２】
【従来の技術】
複写機、プリンター又はファクシミリ等の画像形成に用いられる電子写真感光体は、一般的に、導電性基体上に、下引層、樹脂中間層及び感光層を積層して形成される。
このような電子写真感光体において、長期間使用した場合に生じる画像欠陥を抑制するために、下引層と感光層との間に樹脂中間層を設け、この下引層として、酸化スズ又は酸化アンチモンで被覆した酸化チタンを分散させたものを用いることが提案されている（特開昭６１−０３６７５５号公報）。
しかし、帯電性、感度及び画像品質から総合的に評価すると、十分に満足すべきレベルに達しているものではなかった。
また、粒径０．２μｍ以下の酸化アンチモンを含有させた酸化スズで被覆した酸化チタンをバインダー樹脂に分散した感光層と樹脂中間層を有し、その酸化チタンとバインダー樹脂の重量比が２．５：１以上であり、電荷発生層がオキソチタニウムフタロシアニンを含有する電子写真感光体も知られている（特開平７−２７１０７２号公報）。
ところが、連続ランによる露光部電位（ＶＬ）変動が大きいという欠点があった。
【０００３】
さらに、帯電性、感度及び画像品質を総合的に満足し、かつ長期間使用した場合に生じる画像上の欠陥を抑制するため、熱硬化性樹脂と無機顔料を分散させた下引層と感光層の間に樹脂中間層を設けることも知られている（特開平９−２８８３６７号公報）。
しかしながら、画像品質は改善されたものの、連続ランによる実機内電位ＶＬの変動が大きいという問題があった。
【０００４】
【発明が解決しようとする課題】
本発明は、このような問題を解消し、長期的に安定した画像を形成することのできる電子写真用感光体及びこれを設けた画像形成装置を提供することをその課題とするものである。
【０００５】
【課題を解決するための手段】
本発明者らは、上記課題を解決するために、樹脂中間層に着目して鋭意検討を重ねた結果、樹脂中間層に界面活性剤を含有させることによって、発生した電荷が樹脂中間層を円滑に移動し、結果として残留電位を大幅に抑制することができ、長期的に安定した画像を形成することのできるということを見出し、この知見に元基づいて本発明を完成するに到った。
すなわち、本発明によれば、導電性基体上に、無機顔料を配合した熱硬化性樹脂からなる下引層、樹脂中間層及び感光層を積層してなる電子写真感光体であって、該樹脂中間層に界面活性剤を含有させたことを特徴とする電子写真感光体及び該電子写真感光体を設けたことを特徴とする画像形成装置が提供される。
【０００６】
【発明の実施の形態】
以下、図面に基づいて、本発明を詳細に説明する。
図１は、本発明に係る一つの電子写真用感光体の模式断面図である。
図２は、本発明に係る他の電子写真用感光体の模式断面図である。
図３は、本発明に係るもう一つの他の電子写真用感光体の模式断面図である。
ここに、１は導電性基体、２ａは無機顔料を配合し熱硬化性樹脂からなる下引層、２ｂは樹脂中間層、３は感光層、３ａは感光層３を形成する電荷発生層、３ｂは感光層３を形成する電荷輸送層を示す。
図２に示す電子写真用感光体は、機能分離型タイプのものであり、図３に示す電子写真用感光体は、機能分離型タイプの電子写真用感光体において光導電層３の電荷発生層３ａと電荷輸送層３ｂの積層順序が逆になっているものである。
なお、導電性基体１上に、少なくとも無機顔料を含有した熱硬化性樹脂からな下引層２ａ、樹脂中間層２ｂ及び感光層３を有していれば、上記の層以外の層を任意に組み合わせてもよい。
【０００７】
導電性基体１としては、導電体又は導電処理をした絶縁体、例えば、アルミニウム、鉄、銅、金等金属又はこれらの合金の外、ポリエステル樹脂、ポリカーボネート樹脂、ポリイミド樹脂、ガラス等の絶縁性基体上に、アルミニウム、銀、金等の金属又は酸化インジウム（Ｉｎ2Ｏ3）、酸化スズ（ＳｎＯ2）等の導電材料の薄膜を形成したもの又は導電処理をした紙等が挙げられる。
導電性基体１の形状には特に制約はなく、板状、ドラム状又はベルト状等のいずれであってもよい。
本発明においては、この導電性基体１の上に無機顔料を含有した熱硬化性樹脂からなる下引層２ａが形成される。
無機顔料としては、酸化チタン、フッ化カルシウム、酸化カルシウム、酸化珪素、酸化マグネシウム、酸化ジルコニウム、酸化アルミニウム、酸化亜鉛等の導電性フィラーを挙げることができる。
熱硬化性樹脂としては、シリコーン樹脂、フェノール樹脂、エポキシ樹脂、アルキド樹脂、メラミン樹脂、尿素樹脂等が挙げられ、これら樹脂は、ブチラール樹脂と組み合わせて用いることができる。
中でも、オイルフリーアルキド樹脂とアミノ樹脂、例えば、ブチルメラミン樹脂とを組み合わせて熱重合させた熱硬化樹脂が好ましい。
無機顔料と熱硬化性樹脂との配合割合に特に制限はないが、通常は、無機顔料／熱硬化性樹脂が、体積比で０．１／１〜５．０／１の範囲が好ましい。
無機顔料を配合した熱硬化性樹脂からなる下引層２ａの厚さは、通常は、０．０１〜１００μｍ、好ましくは２〜２０μｍとする。
下引層の厚さが、０．０１μｍ未満では、導電性基体１の欠陥の影響が画像に及び、１００μｍを越えると、残留電位が増加するので好ましくない。
この下引層２ａは、ブレード塗工、浸漬塗工、スプレー塗工、ビートコート、ノズルコート法等により、無機顔料を配合した熱硬化性樹脂を導電性基体１に塗布し、加熱して乾燥、硬化させることによって形成される。
【０００８】
本発明においては、導電性基体１の上に、無機顔料を含有した熱硬化性樹脂からなる下引層２ａを形成し、その上に樹脂中層２ｂが形成される。
この樹脂中層２ｂに用いる樹脂は、下引層２ａの上に感光層３を形成するに際し、溶剤を用いて塗布することを考慮すると、一般の有機溶剤に対して耐溶剤性の高い樹脂であることが望ましい。
このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、アルキッド−メラミン樹脂、エポキシ樹脂等、三次元網目構造を形成する硬化型樹脂等が挙げられる。
中でも、電気的副作用の少ない共重合ナイロン、メトキシメチル化ナイロン等のアルコール可溶性のポリアミド系樹脂、アルキド−メラミン樹脂は好ましい樹脂として用いることができる。
この樹脂中層２ｂの厚さは、通常は、０．０１〜１０μｍ、好ましくは、０．１〜２μｍである。
樹脂中層２ｂの厚さが、０．０１μｍ未満では、電荷注入の抑制効果が小さくなり、１０μｍを越えると、残留電位が増加するので望ましくない。
【０００９】
本発明は、導電性基体１上に、無機顔料を配合した熱硬化性樹脂からなる下引層２ａ、樹脂中間層２ｂ及び感光層３を積層してなる電子写真感光体であって、この樹脂中間層２ｂに界面活性剤を含有させたことを特徴とする電子写真感光体である。樹脂中間層２ｂに含有させる界面活性剤としては、ソルビタン脂肪酸エステル、ポリオキシエチレンソルビタン脂肪酸エステル、グリセリン脂肪酸エステル、デカグリセリン脂肪酸エステル、ポリグリセリン脂肪酸エステル、ポリエチレングリコール脂肪酸エステル等の高分子脂肪酸エステル類、ポリオキシエチレンアルキルエーテル、ポリオキシエチレンアルキルフェニルエーテル等の高分子アルキルエーテル類、ポリオキシエチレンアルキルアミン等の高分子アルキルアミン類、ポリオキシエチレンアルキル脂肪酸アミド等の高分子脂肪酸アミド類、ポリオキシエチレンアルキルエーテル酢酸塩等の高分子脂肪酸塩、ポリオキシエチレンアルキルエーテルリン酸塩等の高分子アルキルエーテルリン酸塩類等を挙げることができる。これら界面活性剤の中でも、親水親油バランス（ＨＬＢ、hydorophile-lipophile balance）が、６〜１２を示す界面活性剤が好適である。ＨＬＢが、６〜１２を示す界面活性剤の例を表１及び表２に示す。
【表１】
0003960580.tif 000002
【表２】
0003960580.tif 000003
特に、下記一般式（１）
【化３】
0003960580.tif 000004
（式中、Ｍはアルカリ金属、Ｒ１及びＲ２は水素又は炭素数４〜２０のアルキル基、ｍ及びｎは２〜１０の整数を示す）で表されるポリオキシエチレンアルキルエーテルリン酸塩が、静電気的副作用が少なくため好ましく用いられる。中でも、Ｒ１〜Ｒ２が炭素数１２〜１５のアルキル基、ｍ、ｎが２〜８の整数であるポリオキシエチレンアルキルエーテルリン酸は特に好ましい界面活性剤である。また、下記一般式（２）
【化４】
0003960580.tif 000005
（式中、Ｒ１、Ｒ２及びＲ３は水素又は炭素数４〜２０のアルキル基、ｌ、ｍ及びｎは２〜１０の整数を示す）で表されるポリオキシエチレンアルキルエーテルリン酸塩も、静電気的副作用が少なくため好ましく用いられる。中でもＲ１、Ｒ２、Ｒ３が炭素数１２〜１５のアルキル基、ｌ、ｍ、ｎが２〜８の整数であるポリオキシエチレンアルキルエーテルリン酸は特に好ましい界面活性剤である。
【００１０】
樹脂中間層２ｂに含有される界面活性剤の量は、通常は、重量基準で樹脂１００部に対して１〜２００部、好ましくは、１０〜１００部である。
界面活性剤の含有量が、１部未満では、発生した電荷が樹脂中間層を円滑に移動しないことがあり、２００部を越えると、樹脂との相溶性が悪化したり、暗減衰を生じることがあるので望ましくない。
【００１１】
本発明は、導電性基体１上に、無機顔料を配合した熱硬化性樹脂からなる下引層２ａ、樹脂中間層２ｂ及び感光層３を積層してなる電子写真感光体である。
感光層は、上記のとおり、通常、感光層３を形成する電荷発生層３ａ及び電荷輸送層３bから形成される。
また、単層型、機能分離型のいずれにも適用されるものである。
電荷発生層３ａは、電荷発生物質を主成分とする層で、必要に応じてバインダー樹脂を用いてもよい。
電荷発生物質としては、無機系材料又は有機系材料を用いることができる。
無機系材料としては、結晶セレン、アモル・ファスセレン、セレン−テルル、セレン−テルル−ハロゲン、セレン−ヒ素化合物や、アモルファス・シリコン等が挙げられる。
アモルファス・シリコンにあっては、ダングリングボンドを水素原子、ハロゲン原子でターミネートしたものや、ホウ素原子、リン原子等をドープしたものが好ましく用いられる。
有機系材料としては、公知の材料を用いることができる。
例えば、金属フタロン、無金属フタロシアニン等のフタロシアニン系顔料、アズレニシアニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系又は多環キノン系顔料、キノンイミン系顔料、ジフェニルメタン又はトリフェニルメタン系顔料、ベンゾキノン又はナフトキノン系顔料、シアニン又はアゾメチン系顔料、インジゴイド系顔料、ビスベンズイミダゾール系顔料等を挙げることができる。
これらの電荷発生物質は、単独または２種以上の混合物として用いることができる。
必要に応じて用いられるバインダー樹脂としては、ポリアミド樹脂、ポリウレタン樹脂、エポキシ樹脂、ポリケトン樹脂、ポリカーボネート樹脂、シリコーン樹脂、アクリル樹脂、ポリビニルブチラール樹脂、ポリビニルホルマール樹脂、ポリビニルケトン樹脂、ポリスチレン樹脂、ポリ−Ｎ−ビニルカルバゾール樹脂、ポリアクリルアミド樹脂等が挙げられる。
これらのバインダー樹脂は、単独または２種以上の混合物として用いることができる。
また、必要に応じて、下記の電荷輸送物質を添加してもよい。
バインダー樹脂を用いる場合、バインダー樹脂の量は、重量基準で電荷発生物質１００部に対し、１０〜５００部、好ましくは、２５〜３００部である。
【００１２】
電荷発生層３ａを形成する方法は、真空薄膜作製法と溶液分散系からのキャスティング法とに大別される。
前者の方法には、真空蒸着法、グロー放電分解法、イオンプレーティング法、スパッタリング法、反応性スパッタリング法、ＣＶＤ（化学蒸着）法等がある。
後者のキャスティング法によって電荷発生層３ａを形成するときは、上記電荷発生物質を必要によりバインダー樹脂と共に、テトラヒドロフラン、シクロヘキン、ジオキサン、ジクロロエタン、ブタノン等の溶媒を用いて、ボールミル、アサノトライター、サンドミル等により分散し、分散液を適度に希釈して塗布することにより形成できる。
塗布は、浸漬塗工法やスプレーコート、ビードコート法などを用いて行なうことができる。
このようにして形成された電荷発生層の層の厚さは、０．０１〜５μｍ程度が適当であり、好ましくは、０．０５〜２μｍである。
【００１３】
電荷輸送層３bは、電荷輸送物質及びバインダー樹脂を、適当な溶剤に溶解又は分散し、これを塗布、乾燥することにより形成される。
また、必要により可塑剤やレベリング剤を添加することもできる。
電荷輸送物質としては、例えば、オキサゾール誘導体、オキサジアゾール誘導体、イミダゾール誘導体、トリフェニルアミン誘導体、９−（ｐ−ジエチルアミノスチリルアントラセン）、１，１−ビス−（４−ジベンジルアミノフェニル）プロパン、スチリルアントラセン、スチリルピラゾリン、フェニルヒドラゾン類、α−フェニルスチルベン誘導体、チアゾール誘導体、トリアゾール誘導体、フェナジン誘導体、アクリジン誘導体、ベンゾフラン誘導体、ベンズイミダゾール誘導体、チオフェン誘導体等が挙げられる。
これらの電荷輸送物質は、単独又は２種以上の混合物として用いることができる。
電荷輸送層に用いられるバインダー樹脂としては、ポリカーボネート樹脂（ビスフェノールＡタイプ、ビスフェノールＺタイプ）、ポリエステル樹脂、メタクリル樹脂、アクリル樹脂、ポリエチレン樹脂、塩化ビニル樹脂、酢酸ビニル樹脂、ポリスチレン樹脂、フェノール樹脂、エポキシ樹脂、ポリウレタン樹脂、ポリ塩化ビニリデン樹脂、アルキッド樹脂、シリコン樹脂、ポリビニルカルバゾール樹脂、ポリビニルブチラール樹脂、ポリビニルホルマール樹脂、ポリアクリレート樹脂、ポリアクリルアミド樹脂、フェノキシ樹脂等を挙げることができる。
これらのバインダー樹脂は、単独又は２種以上の混合物として用いることができる。
【００１４】
また、バインダー機能と電荷輸送機能の双方を持つ高分子電荷輸送物質を、バインダー樹脂として用いることもできる。
この場合に用いられる高分子電荷輸送物質の例としては、主鎖及び／又は側鎖にカルバゾール環を有する重合体、例えば、ポリ−Ｎ−ビニルカルバゾールが挙げられる（特開昭５０−８２０５６号公報、特開昭５４−９６３２号公報、特開昭５４−１１７３７号公報、特開平４−１８３７１９号公報）。
また、主鎖及び／又は側鎖にヒドラゾン構造を有する重合体を挙げることもできる（特開昭５７−７８４０２号公報、特開平３−５０５５５号公報）。
ポリシリレン重合体も使用可能である（特開昭６３−２８５５５２号公報、特開平５−１９４９７号公報、特開平５−７０５９５号公報）。
さらに、主鎖及び／又は側鎖に第３級アミン構造を有する重合体、例えば、Ｎ，Ｎ−ビス（４−メチルフェニル）−４−アミノポリスチレンも使用可能である（特開平１−１３０６１号公報、特開平１−１９０４９号公報、特開平１−１７２８号公報、特開平１−１０５２６０号公報、特開平２−１６７３３５号公報、特開平５−６６５９８号公報、特開平５−４０３５０号公報）。
その他のものとして、例えば、ニトロピレンのホルムアルデヒド縮重合体をも挙げられる（特開昭５１−７３８８８号公報、特開昭５６−１５０７４９号公報）。
これら高分子電荷輸送物質は、上記のものに限られるものではなく、一般共重合体、ブロック共重合体、グラフト共重合体、スターポリマー、電子供与性基を有する架橋重合体等を用いることも可能である（特開平３−１０９４０６号公報）。
バインダー樹脂と電荷輸送物質との比は、重量基準で通常は、バインダー樹脂１００部に対して電荷輸送物質２０〜３００部、好ましくは、４０〜１５０部である。
【００１５】
本発明においては、電荷輸送層３b中に、可塑剤やレベリング剤を添加してもよい。
可塑剤としては、ジブチルフタレート、ジオクチルフタレート等の一般の樹脂の可塑剤として使用されているものがそのまま使用でき、その使用量は、重量基準でバインダー樹脂に対して０〜３０％程度が適当である。
レベリング剤としては、側鎖にパーフルオロアルキル基を有するポリマー又はオリゴマーが使用され、その使用量は、重量基準でバインダー樹脂に対して０〜１％程度が適当である。
この電荷輸送層の層厚さは、５〜１００μｍ程度である。
【００１６】
次に、感光層が単層構造である場合について説明する。
キャスティング法により単層感光層を形成する場合、多くは電荷発生物質と電荷輸送物質よりなる機能分離型のものが採用される。
この場合、電荷発生物質及び電荷輸送物質としては、上記のものが用いられ、電荷発生物質、電荷輸送物質及びバインダー樹脂を適当な溶剤に溶解又は分散し、これを塗布、乾燥することにより形成できる。
また、必要により可塑剤やレベリング剤を添加することもできる。
バインダー樹脂としては、上記電荷輸送層３bに用いるバインダー樹脂が用いられ、また、電荷発生層３ａに用いるバインダー樹脂混合して用いてもよい。
可塑剤、レベリング剤も上記と同様である。
単層感光層は、電荷発生物質、電荷輸送物質及びバインダー樹脂をテトラヒドロフラン、シクロヘキサノン、ジオキサン、ジクロロエタン、ブタノン等の溶媒を用いてボールミル、アトライター、サンドミル等により分散し、分散液を適度に希釈して塗布することにより、形成できる。
塗布は、浸漬塗工法やスプレーコート、ビードコート法などを用いて行なうことができる。
ピリリウム系染料、ビスフェノールＡ系ポリカーボネート樹脂から形成される共晶錯体に、電荷輸送物質を添加した感光体も、適当な溶媒を用いて同様な塗工法により形成することができる。
単層感光層の層の厚さは、５〜１００μｍ程度が適当である。
【００１７】
また、本発明においては、耐環境性の改善のため、とりわけ、感度低下、残留電位の上昇を防止するために、酸化防止剤を添加することができる。
酸化防止剤は、有機物を含む層ならばいずれに添加してもよいが、電荷輸送物質を含む層に添加することが好ましい。
酸化防止剤としては、２，６−ジ−ｔ−ブチル−ｐ−クレゾール、ブチル化ヒドロキシアニソール、２，６−ジ−ｔ−ブチル−４−エチルフェノール、ステアリル−β−（３，５−ジ−ｔ−ブチル−４−ヒドロキシフェニル）プロピオネート等のモノフェノール系化合物、２，２'−メチレン−ビス−（４−メチル−６−ｔ−ブチルフェノール）、２，２'−メチレン−ビス−（４−エチル−６−ｔ−ブチルフェノール）、４，４'−チオビス−（３−メチル−６−ｔ−ブチルフェノール）、４，４'−ブチリデンビス−（３−メチル−６−ｔ−ブチルフェノール）等のビスフェノール系化合物、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３'，５'−ジ−ｔ−ブチル−４'−ヒドロキシフェニル）プロピオネート］メタン、ビス［３，３'−ビス（４'−ヒドロキシ−３'−ｔ−ブチルフェニル）ブチリックアッシド］クリコ−ルエステル、トコフェロール類等の高分子フェノール系化合物、Ｎ−フェニル−Ｎ'−イソプロピル−ｐ−フェニレンジアミン、Ｎ，Ｎ'−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ'−ジ−イソプロピル−ｐ−フェニレンジアミン、Ｎ，Ｎ'−ジメチル−Ｎ，Ｎ'−ジ−ｔ−ブチル−ｐ−フェニレンジアミン等のパラフェニレンジアミン類、２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノン等のハイドロキノン類、ジラウリル−３，３'−チオジプロピオネート、ジステアリル−３，３'−チオジプロピオネート、ジテトラデシル−３，３'−ジチオジプロピオネート等の有機硫黄化合物類、トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィン等の有機燐化合物類が挙げられる。
これら化合物は、ゴム、プラスチック、油脂類等の酸化防止剤として知られており、市販品を容易に入手できる。
酸化防止剤の添加量は、重量基準で電荷輸送物質１００部に対して通常は、０．１〜１００部、好ましくは、２〜３０部である。
【００１８】
本発明は、導電性基体上に、無機顔料を配合した熱硬化性樹脂からなる下引層、樹脂中間層及び感光層を積層してなる電子写真感光体であって、該樹脂中間層に界面活性剤を含有させたことを特徴とする電子写真感光体を提供すると共に、この電子写真感光体を設けたことを特徴とする画像形成装置を提供する。
画像形成装置自体は、上記電子写真感光体を設けたこと以外には、通常の複写機、プリンター又はファクシミリ等に用いられる画像形成装置を採用することができる。
【００１９】
【実施例】
以下に、実施例を挙げて本発明をさらに詳細に説明するが、本発明はこれら実施例によってなんら限定されるものではない。
なお、以下に「部」とあるのは、重量部である。
【００２０】
参考例１
直径３０ｍｍのアルミニウム製円筒状基体上に、下記組成の下引層用塗工液、樹脂中間層用塗工液、電荷発生層用塗工液、電荷輸送層用塗工液、電荷注入層用塗工液を順次、塗布・乾燥して、約３μｍの下引層、約０．２μｍの樹脂中間層、約０．３μｍの電荷発生層、約２０μｍの電荷輸送層を浸漬塗工によって形成して電子写真感光体を作製した。
〔下引層用塗工液〕
アルキッド樹脂溶液（大日本インキ化学工業
：ベッコライトＭ−６４０１−５０）          ３７５部
メラミン樹脂溶液（大日本インキ化学工業
：スーパーベッカミンＧ８２１−６０）        ２１０部
二酸化チタン（石原産業
：タイペークＣＲ−ＥＬ）                        １２５０部
２−ブタノン                                                  ７８００部
〔樹脂中間層用塗工液〕
ポリアミド樹脂（東レ：アミランＣＭ８０００）                        ２部
表１に示す化合物Ｎｏ．２                                            ２部
ｎ−ブタノール                                                    ４０部
メタノール                                                        ６０部
〔電荷発生層用塗工液〕
下記構造の電荷発生物質                                              ５部
【化５】
0003960580.tif 000006
ポリビニルブチラール（ＵＣＣ：ＸＹＨＬ）                            ２部
シクロヘキサノン                                                ２００部
テトラヒドロフラン                                              ２００部
〔電荷輸送層用塗工液〕
ビスフェノールＺ型ポリカーボネート                                １０部
下記構造式の電荷輸送物質                                            ７部
【化６】
0003960580.tif 000007
塩化メチレン                                                      ９０部
【００２１】
実施例１
樹脂中間層に含まれる化合物を、表２に示す化合物Ｎｏ．１０に代えた以外は参考例１と同様にして電子写真感光体を作製した。
【００２２】
実施例２
樹脂中間層に含まれる化合物を、表２に示す化合物Ｎｏ．１１に代えた以外は参考例１と同様にして電子写真感光体を作製した。
【００２３】
実施例３
樹脂中間層に用いたポリアミド樹脂をオイルフリーアルキッド樹脂（大日本インキ：ベッコライトＭ６４０１−５０）３部とブチルメラミン樹脂（大日本インキ：スーパーベッカミンＧ８２１−３０）２部に代えた以外は実施例１と同様にして電子写真感光体を作製した。
【００２４】
実施例４
樹脂中間層に含まれる化合物を、表２に示す化合物Ｎｏ．１１に代えた以外は実施例３と同様にして電子写真感光体を作製した。
【００２５】
比較例１
樹脂中間層に界面活性剤を含有させなかった以外は、参考例１と同様にして電子写真感光体を作製した。
【００２６】
比較例２
樹脂中間層に界面活性剤を含有させなかった以外は、実施例３と同様にして電子写真感光体を作製した。
【００２７】
実施例５
参考例１、実施例１〜４において作製した電子写真感光体を、市販複写機ｉｍａｇｉｏＭＦ２２００（（株）リコー製）の改造品を用いて５千枚の通紙試験を行った後、実機内における感光体の露光部及び非露光部の表面電位を測定した。結果を表３に示す。
【００２８】
比較例３
比較例１及び２において作製した電子写真感光体について、実施例５と同様にして通紙試験を行った後、実機内における感光体の露光部及び非露光部の表面電位を測定した。結果を表３に示す。
【表３】
0003960580.tif 000008
表３に示すように、本発明の電子写真感光体は、５千枚の通紙試験後も露光部の表面電位は初期とほとんど変化せず、残留電位を低減している。比較例の界面活性剤を添加していない電子写真感光体は露光部の表面電位が高くなり、残留電位が蓄積した。
【００２９】
【発明の効果】
本発明によれば、長期的に安定した画像を与えることのできる電子写真感光体及びこれを設けた画像形成装置が提供され、複写機、プリンター又はファクシミリ等の画像形成装置の設計、作製分野に寄与するところは多大である。
【図面の簡単な説明】
【図１】本発明に係る一つの電子写真用感光体の模式断面図である。
【図２】図２は、本発明に係る他の電子写真用感光体の模式断面図である。
【図３】図３は、本発明に係るもう一つの他の電子写真用感光体の模式断面図である。
【符号の説明】
１    導電性基体
２ａ  無機顔料を配合し熱硬化性樹脂からなる下引層
２ｂ  樹脂中間層
３    感光層
３ａ  感光層３を形成する電荷発生層
３ｂ  感光層３を形成する電荷輸送層
【図１】
0003960580.tif 000011
【図２】
0003960580.tif 000012
【図３】
0003960580.tif 000013